다량 의 개 기공 의 확보 와 소결 후 안정 한 기공 구 조체 를 얻 기 위해 표 3 과 같이 세라믹 분말 에 파라핀 을 용해 한 후 분무 하 여 얻 은 약 40 ㎛ 직경 의 미세 한 파라핀 왁스 분말 을 1 차 기공 전구체 로 섞 어 혼합 분말 을 준비 하 고 , 이 를 2 차 기공 전구체 인 직경 0 . 5 mm 이하 의 파라핀 왁스 과립 과 10 : 7 의 비율 로 혼합 한 다음 , 다시 1 차 기공 전구체 를 포함 하 고 있 는 혼합 분말 과 17 : 20 비율 로 교반 시킴 으로 코팅 이 이루 어 졌 다 . 코팅 된 혼합체 를 1 . 2 mm 채 로 채 거름 을 하 여 최종 코팅 과립 을 만든 후 5 mm 직경 금속 원형 몰드 에서 5 kN 의 일축 가압 으로 1 차 성형 을 하 고 다시 30000 psi 압력 의 CIP 로 2 차 성형 을 하 였 다 .